(57)【要約】【課題】外部から加えられた衝撃に対して防割性に優れる合わせガラスを提供すること。【解決手段】対向する２枚の被着体と、２枚の被着体の間に挟まれた中間膜と、を備え、中間膜が複数の層からなり、そのうちの少なくとも１層が、（メタ）アクリロイル化合物と、エチレン性不飽和基を有するケイ素化合物と、を含有するモノマー混合物の共重合体を含む樹脂組成物から形成された層であり、２枚の被着体のうち少なくとも一方がガラス板である、合わせガラス。【選択図】図１
2019011222.tif 000002
【特許請求の範囲】
【請求項１】
対向する２枚の被着体と、前記２枚の被着体の間に挟まれた中間膜と、を備え、
前記中間膜が複数の層からなり、そのうちの少なくとも１層が、（メタ）アクリロイル化合物と、エチレン性不飽和基を有するケイ素化合物と、を含有するモノマー混合物の共重合体を含む樹脂組成物から形成された層であり、
前記２枚の被着体のうち少なくとも一方がガラス板である、合わせガラス。
【請求項２】
前記樹脂組成物が、熱架橋剤を更に含む、請求項１に記載の合わせガラス。
【請求項３】
対向する２枚の被着体と前記２枚の被着体の間に挟まれた中間膜とを備える合わせガラスの前記中間膜を形成するために用いられる樹脂層を備える、合わせガラスの中間膜用フィルム材であって、
前記樹脂層が複数の層からなり、そのうちの少なくとも１層が、（メタ）アクリロイル化合物と、エチレン性不飽和基を有するケイ素化合物と、を含有するモノマー混合物の共重合体を含む樹脂組成物から形成された層であり、
前記２枚の被着体のうち少なくとも一方がガラス板である、中間膜用フィルム材。
【請求項４】
更に基材を備え、前記基材上に前記樹脂層が設けられている、請求項３に記載の中間膜用フィルム材。
【請求項５】
対向する２枚の被着体と、前記２枚の被着体の間に挟まれた中間膜と、を備える合わせガラスの製造方法であって、
樹脂層を介して、前記２枚の被着体を貼り合わせて積層体を得る工程と、
前記積層体を加熱及び加圧して、前記樹脂層を前記中間膜として備える合わせガラスを得る工程と、を含み、
前記樹脂層が複数の層からなり、そのうちの少なくとも１層が、（メタ）アクリロイル化合物と、エチレン性不飽和基を有するケイ素化合物と、を含有するモノマー混合物の共重合体を含む樹脂組成物から形成された層であり、
前記２枚の被着体のうち少なくとも一方がガラス板である、合わせガラスの製造方法。
【発明の詳細な説明】
【技術分野】
【０００１】
本発明は、合わせガラス、合わせガラスの中間膜用フィルム材及び合わせガラスの製造方法に関する。
【背景技術】
【０００２】
現在、自動車のような車輌の窓、サンルーフ、内装パネル等のガラスとしては、外部衝撃を受けて破損してもガラスの破片が飛散することが少なく安全であるため、合わせガラスが広く用いられている。合わせガラスは、電車、航空機、建設機械、建築物等の窓にも用いられている。
【０００３】
合わせガラスの一例として、少なくとも一対のガラス板間に、可塑剤により可塑化されたポリビニルブチラール樹脂層のポリビニルアセタール樹脂からなる合わせガラス用中間膜を介在させ、一体化させて得られるものが挙げられる（例えば、特許文献１〜３参照）。
【先行技術文献】
【特許文献】
【０００４】
【特許文献１】特開昭６２−１００４６３号公報
【特許文献２】特開２００５−２０６４４５号公報
【特許文献３】国際公開第２０１２／０９１１１７号
【発明の概要】
【発明が解決しようとする課題】
【０００５】
従来の合わせガラスの多くは、同等の厚みのガラスに比べて同等程度の防割性を有しているが、外部から加えられた衝撃に対して、より割れ難く、防割性の高い合わせガラスが求められている。
【０００６】
本発明は、外部から加えられた衝撃に対して防割性に優れる合わせガラスを提供することを目的とする。また、本発明は、このような合わせガラスを作製することが可能な、合わせガラスの中間膜用フィルム材及び該フィルム材を用いた合わせガラスの製造方法を提供することを目的とする。
【課題を解決するための手段】
【０００７】
本発明は、対向する２枚の被着体と、２枚の被着体の間に挟まれた中間膜と、を備え、中間膜が複数の層からなり、そのうちの少なくとも１層が、（メタ）アクリロイル化合物と、エチレン性不飽和基を有するケイ素化合物と、を含有するモノマー混合物の共重合体を含む樹脂組成物から形成された層であり、２枚の被着体のうち少なくとも一方がガラス板である、合わせガラスを提供する。
【０００８】
上記樹脂組成物は、熱架橋剤を更に含んでいてもよい。
【０００９】
本発明はまた、対向する２枚の被着体と２枚の被着体の間に挟まれた中間膜とを備える合わせガラスの中間膜を形成するために用いられる樹脂層を備える、合わせガラスの中間膜用フィルム材を提供する。上記樹脂層は複数の層からなり、そのうちの少なくとも１層が、（メタ）アクリロイル化合物と、エチレン性不飽和基を有するケイ素化合物と、を含有するモノマー混合物の共重合体を含む樹脂組成物から形成された層であり、２枚の被着体のうち少なくとも一方がガラス板である。
【００１０】
上記中間膜用フィルム材は、更に基材を備えていてもよい。この場合、樹脂層は基材上に設けられている。
【００１１】
本発明はさらに、対向する２枚の被着体と、２枚の被着体の間に挟まれた中間膜と、を備える合わせガラスの製造方法であって、樹脂層を介して、２枚の被着体を貼り合わせて積層体を得る工程と、積層体を、加熱及び加圧して、樹脂層を中間膜として備える合わせガラスを得る工程と、を含む、合わせガラスの製造方法を提供する。上記樹脂層は複数の層からなり、そのうちの少なくとも１層が、（メタ）アクリロイル化合物と、エチレン性不飽和基を有するケイ素化合物と、を含有するモノマー混合物の共重合体を含む樹脂組成物から形成された層であり、２枚の被着体のうち少なくとも一方がガラス板である。
【発明の効果】
【００１２】
本発明によれば、外部から加えられた衝撃に対して、防割性に優れる合わせガラスを提供することができる。また、本発明によれば、このような合わせガラスを作製することが可能な、合わせガラスの中間膜用フィルム材及び該フィルム材を用いた合わせガラスの製造方法を提供することができる。
【図面の簡単な説明】
【００１３】
【図１】合わせガラスの一実施形態を示す模式断面図である。
【図２】合わせガラスの中間膜用フィルム材の一実施形態を示す模式断面図である。
【発明を実施するための形態】
【００１４】
以下、場合により図面を参照しつつ本発明の好適な実施形態について説明をするが、本発明は以下の実施形態に何ら限定されるものではない。
【００１５】
本明細書において、「（メタ）アクリレート」とは、「アクリレート」及びそれに対応する「メタクリレート」の少なくとも一方を意味する。（メタ）アクリロイル等の他の類似表現についても同様である。
【００１６】
＜合わせガラス＞
本実施形態に係る合わせガラスは、対向する２枚の被着体と、２枚の被着体の間に挟まれた中間膜と、を備える。中間膜は複数の層からなり、そのうちの少なくとも１層が、後述する樹脂組成物から形成された層である。２枚の被着体のうち少なくとも一方は、ガラス板である。
【００１７】
このような合わせガラスを用いることにより、剛球等の衝突による衝撃が加わった場合であっても中間膜が衝撃によるエネルギーを散逸させることができるため、合わせガラスの高い防割性を発現することができる。
【００１８】
また上記のほか、このような合わせガラスは、耐チッピング性に優れるため、合わせガラスを自動車等の車輌の窓に用いた場合、走行時の飛び石等の飛散物の衝撃に対し、クラックの発生を抑制することができる。
【００１９】
２枚の被着体のうち少なくとも一方はガラス板であるが、ガラス板としては、例えば、フロートガラス、風冷強化ガラス、化学強化ガラス及び複層ガラスのような無機ガラス板が挙げられる。２枚の被着体（ガラス板）のうち一方又は両方が、樹脂製の透明基板であってもよい。透明基板としては、例えば、アクリル樹脂基板、ポリカーボネート基板、シクロオレフィンポリマー基板、ポリエステル基板等の透明プラスチック基板が挙げられる。
【００２０】
被着体の厚みは、例えば、０．１〜５０ｍｍ、０．５〜３０ｍｍ、１〜２０ｍｍ、又は２〜１０ｍｍであってもよい。
【００２１】
複数の層からなる中間膜は、２層以上の層を積層させて得られる構造であればよく、例えば、３層以上、４層以上、５層以上又は６層以上の層を積層させて得られる構造であってもよい。一方、層の数の上限は特に制限がなく、例えば、１０層以下、８層以下又は７層以下であってよい。
【００２２】
複数の層からなる中間膜は、例えば、複数の層の全てが後述する樹脂組成物から形成された層であってもよく、後述する樹脂組成物から形成された層及びそれ以外の層を備えていてもよい。後述する樹脂組成物から形成された層以外の層に含まれる樹脂は特に制限がなく、例えば、ポリビニルブチラール樹脂等のポリビニルアセタール樹脂、エチルビニルアルコール樹脂、アイオノマーなどが挙げられる。
【００２３】
複数の層からなる中間膜のうち、後述する樹脂組成物から形成された層の厚みは特に制限がないが、耐衝撃性及び視認性をより優れたものとする観点から、７５〜１２００μｍであることが好ましい。また、それ以外の層の厚みも特に制限がないが、同様の観点から、１００〜１０００μｍであることが好ましい。
【００２４】
複数の層からなる中間膜における、後述する樹脂組成物から形成された層の位置については、特に制限がないが、合わせガラスにおいて耐衝撃性をより向上させる観点から、被着体と接する位置に設けられることが好ましく、特に、衝撃が加えられる側の被着体に接する位置に設けられることがより好ましい。
【００２５】
例えば図１は、合わせガラスの一実施形態を示す模式断面図である。図１に示されるように、本実施形態に係る合わせガラス１は、第１の層１１、第２の層１２及び第３の層１３の３層からなる中間膜１４と、該中間膜１４を挟むように積層されたフロートガラス１０及び１５とを備えていてもよい。
【００２６】
本実施形態に係る上記中間膜は、合わせガラスに反射防止層、防汚層、色素層、ハードコート層、遮音層、遮熱層等の機能性を有する機能層を組み合わせて貼り合わせるために使用してもよい。
【００２７】
反射防止層は、可視光反射率が５％以下となる反射防止性を有している層であればよい。反射防止層としては、透明なプラスチックフィルム等の透明基材に既知の反射防止方法で処理された層を用いることができる。
【００２８】
防汚層は、表面に汚れがつきにくくするためのものである。防汚層としては、表面張力を下げるためにフッ素系樹脂又はシリコーン系樹脂等で構成される既知の層を用いることができる。
【００２９】
色素層は、色純度を高めるために使用されるものであり、合わせガラスで透過する不要な波長の光を低減するために使用される。色素層は、不要な波長の光を吸収する色素を樹脂に溶解させ、ポリエチレンフィルム、ポリエステルフィルム等の基材フィルムに製膜又は積層して得ることができる。
【００３０】
ハードコート層は、表面硬度を高くするために使用される。ハードコート層としては、例えば、ウレタンアクリレート、エポキシアクリレート等のアクリル樹脂；エポキシ樹脂などをポリエチレンフィルム等の基材フィルムに製膜又は積層したものを使用することができる。同様に表面硬度を高めるために、ガラス、アクリル樹脂、ポリカーボネート等の透明保護板に製膜又は積層したハードコート層を使用することもできる。
【００３１】
遮音層は、周波数１００〜１００００Ｈｚの音が合わせガラスを透過する際、後損失係数（ｄＢ）を向上又は制御する機能を有しているものであればよく、既知のフィルム層を用いることができる。
【００３２】
遮熱層は、赤外線領域（波長７８０ｎｍ以上）の光線を吸収又は反射する機能を有しているものであればよく、既知のフィルム層を用いることができる。
【００３３】
このような機能層を有する合わせガラスとする場合、機能層は、ロールラミネート、真空貼合機又は枚葉貼合機を用いて積層することができる。
【００３４】
（樹脂組成物）
本実施形態に係る中間膜は、複数の層からなるものであるが、そのうちの少なくとも１層は、（メタ）アクリロイル化合物と、エチレン性不飽和基を有するケイ素化合物と、を含有するモノマー混合物の共重合体を含む樹脂組成物から形成することができる。
【００３５】
（共重合体）
本実施形態に係る共重合体は、（メタ）アクリロイル化合物と、エチレン性不飽和基を有するケイ素化合物と、を含有するモノマー混合物の共重合体、すなわち、（メタ）アクリロイル基を有する化合物に基づく構造単位と、エチレン性不飽和基を有するケイ素化合物に基づく構造単位を含んでいる。ただし、本明細書において、（メタ）アクリロイル化合物は、エチレン性不飽和基を有するケイ素化合物に該当するものは含まれないものとする。
【００３６】
（メタ）アクリロイル化合物としては、例えば、（メタ）アクリル酸、（メタ）アクリルアミド、（メタ）アクリルアミド誘導体、直鎖状又は分岐状のアルキル基を有するアルキル（メタ）アクリレート、アルキレングリコール鎖を有する（メタ）アクリレート、水酸基を有する（メタ）アクリレート、芳香環を有する（メタ）アクリレート、脂環式基を有する（メタ）アクリレート、（メタ）アクリロイルモルホリン、テトラヒドロフルフリル（メタ）アクリレート及びイソシアネート基を有する（メタ）アクリレートが挙げられる。
【００３７】
アルキル（メタ）アクリレートとしては、例えば、メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、ｎ−オクチル（メタ）アクリレート、イソオクチル（メタ）アクリレート、２−エチルヘキシル（メタ）アクリレート、イソデシル（メタ）アクリレート、ドデシル（メタ）アクリレート及びステアリル（メタ）アクリレート等の炭素数１〜１８のアルキル基を有するアルキル（メタ）アクリレートが挙げられる。中でも、アルキル（メタ）アクリレートとしては、ｎ−ブチル（メタ）アクリレート、イソオクチル（メタ）アクリレート、２−エチルヘキシル（メタ）アクリレート及びｎ−オクチル（メタ）アクリレートが好ましく、２−エチルヘキシル（メタ）アクリレートがより好ましい。また、アルキルメタクリレートよりもアルキルアクリレートの方が好ましい。アルキル（メタ）アクリレートは、単独で又は２種類以上を組み合わせて使用してもよい。
【００３８】
水酸基を有する（メタ）アクリレートとしては、例えば、２−ヒドロキシエチル（メタ）アクリレート、１−ヒドロキシエチル（メタ）アクリレート、２−ヒドロキシプロピル（メタ）アクリレート、３−ヒドロキシプロピル（メタ）アクリレート、１−ヒドロキシプロピル（メタ）アクリレート、４−ヒドロキシブチル（メタ）アクリレート、３−ヒドロキシブチル（メタ）アクリレート、２−ヒドロキシブチル（メタ）アクリレート及び１−ヒドロキシブチル（メタ）アクリレートが挙げられる。
【００３９】
アルキレングリコール鎖を有する（メタ）アクリレートとしては、例えば、ジエチレングリコールモノ（メタ）アクリレート、トリエチレングリコールモノ（メタ）アクリレート、テトラエチレングリコールモノ（メタ）アクリレート、ヘキサエチレングリコールモノ（メタ）アクリレート等のポリエチレングリコールモノ（メタ）アクリレート；ジプロピレングリコールモノ（メタ）アクリレート、トリプロピレングリコールモノ（メタ）アクリレート、オクタプロピレングリコールモノ（メタ）アクリレート等のポリプロピレングリコールモノ（メタ）アクリレート；ジブチレングリコールモノ（メタ）アクリレート、トリブチレングリコールモノ（メタ）アクリレート等のポリブチレングリコールモノ（メタ）アクリレート；メトキシトリエチレングリコール（メタ）アクリレート、メトキシテトラエチレングリコール（メタ）アクリレート、メトキシヘキサエチレングリコール（メタ）アクリレート、メトキシオクタエチレングリコール（メタ）アクリレート、メトキシノナエチレングリコール（メタ）アクリレート、メトキシポリエチレングリコール（メタ）アクリレート、メトキシヘプタプロピレングリコール（メタ）アクリレート、エトキシテトラエチレングリコール（メタ）アクリレート、ブトキシエチレングリコール（メタ）アクリレート、ブトキシジエチレングリコール（メタ）アクリレート等のアルコキシポリアルキレングリコール（メタ）アクリレートが挙げられる。また、これらのアルキレングリコール鎖含有（メタ）アクリレートは、単独で又は２種類以上を組み合わせて使用してもよい。
【００４０】
芳香環を有する（メタ）アクリレートとしては、例えば、ベンジル（メタ）アクリレート及びフェノキシエチル（メタ）アクリレートが挙げられる。脂環式基を有する（メタ）アクリレートとしては、例えば、シクロヘキシル（メタ）アクリレート、イソボルニル（メタ）アクリレート及びジシクロペンタニル（メタ）アクリレートが挙げられる。（メタ）アクリルアミド誘導体としては、例えば、Ｎ，Ｎ−ジメチルアミノエチル（メタ）アクリレート、Ｎ，Ｎ−ジメチルアミノプロピル（メタ）アクリルアミド、Ｎ，Ｎ−ジメチル（メタ）アクリルアミド、Ｎ−イソプロピル（メタ）アクリルアミド、Ｎ，Ｎ−ジエチル（メタ）アクリルアミド及びＮ−ヒドロキシエチル（メタ）アクリルアミドが挙げられる。イソシアネート基を有する（メタ）アクリレートとしては、例えば、２−（２−メタクリロイルオキシエチルオキシ）エチルイソシアネート及び２−（メタ）アクリロイルオキシエチルイソシアネートが挙げられる。
【００４１】
本実施形態に係る共重合体は、アルキル（メタ）アクリレートに基づく構造単位を含むことが好ましい。アルキル（メタ）アクリレートの重合割合は、共重合体の全質量に対して、５０〜９０質量％であることが好ましく、５０〜８５質量％であることがより好ましい。アルキル（メタ）アクリレートの重合割合がこのような範囲であると、中間膜と被着体との密着性を向上させることができるため、合わせガラスの防割性をより向上させることができる。このような共重合体は、アルキル（メタ）アクリレートを上記重合割合と同じ含有割合で含有するモノマーを重合させることで得ることができる。また、重合率は、実質的に１００質量％に近づくようにすることがより好ましい。
【００４２】
本実施形態に係る共重合体は、水酸基を有する（メタ）アクリレートに基づく構造単位を含むことが好ましい。水酸基を有する（メタ）アクリレートの重合割合は、共重合体の全質量に対して、５〜４０質量％であることが好ましく、１０〜３０質量％であることがより好ましい。水酸基を有する（メタ）アクリレートの重合割合がこのような範囲であると、合わせガラスの防割性をより向上させることができるとともに、得られる中間膜の透明性を向上させることができる。なお、透明性は、ヘーズ（Ｈａｚｅ）を指標として用いることができる。ヘーズとは、濁度を表す値（％）であり、ランプにより照射され、試料中を投下した光の全透過率Ｔｔと、試料中で拡散され散乱した光の透過率Ｔｄより、（Ｔｄ／Ｔｔ）×１００として求められる。これらはＪＩＳ  Ｋ  ７１３６により規定されており、市販の濁度計、例えば、日本電色工業株式会社製、製品名「ＮＤＨ−５０００」により容易に測定可能である。本実施形態に係る中間膜樹脂層のヘーズは、例えば５．０％以下である。
【００４３】
本実施形態に係る（メタ）アクリロイル化合物は、合わせガラスの透明性を向上する観点から、アルキル（メタ）アクリレートと、水酸基を有する（メタ）アクリレートとを含有することが好ましい。この場合、モノマーの合計量１００質量部に対する、アルキル（メタ）アクリレートの含有量は、５０〜９０質量部であってよく、５０〜８５質量部であってよい。水酸基を有する（メタ）アクリレートの含有量は、モノマーの合計量１００質量部に対して、５〜３０質量部であってよく、１０〜３０質量部であってよい。
【００４４】
（メタ）アクリロイル化合物は、（メタ）アクリロイル基と、モルホリノ基、アミノ基、カルボキシル基、シアノ基、カルボニル基、ニトロ基、アルキレングリコール基由来の基等の極性基と、を有する化合物を更に含有してもよい。極性基を有する（メタ）アクリレートを含有することで、中間膜と被着体との密着性が向上し易くなる。
【００４５】
エチレン性不飽和基を有するケイ素化合物としては、（メタ）アクリロイル基、スチリル基、ケイ皮酸エステル基、ビニル基、アリル基等の不飽和結合を有する基を有し、かつ、構成原子としてケイ素を有する化合物であれば、特に限定されない。本実施形態に係るケイ素化合物としては、シロキサン化合物又はシラン化合物であってもよく、例えば、下記式（ａ）、（ｂ）又は（ｃ）で表される化合物が挙げられる。ケイ素化合物は、式（ａ）、（ｂ）又は（ｃ）で表される化合物を単独で又は２種類以上を組み合わせて使用してもよい。
【００４６】
【化１】
2019011222.tif 000003
【００４７】
式中、Ｒ１は水素原子又はメチル基を示し、Ｒ２、Ｒ３、Ｒ４、Ｒ５、Ｒ６及びＲ７はそれぞれ独立に水素原子又はメチル基を示し、Ｒ８は１価の炭化水素基を示し、Ｌ１は酸素原子が介在してもよい２価の炭化水素基又は単結合を示し、ｍは１〜３００の整数を示す。
【００４８】
【化２】
2019011222.tif 000004
【００４９】
式中、Ｒ１は水素原子又はメチル基を示し、Ｒ２、Ｒ３、Ｒ４、Ｒ５、Ｒ６及びＲ７はそれぞれ独立に水素原子又はメチル基を示し、Ｌ１及びＬ２はそれぞれ独立に酸素原子が介在してもよい２価の炭化水素基又は単結合を示し、ｎは１〜３００の整数を示す。
【００５０】
【化３】
2019011222.tif 000005
【００５１】
式中、Ｒ１は水素原子又はメチル基を示し、Ｒ９、Ｒ１０及びＲ１１はそれぞれ独立に水素原子又は１価の炭化水素基を示し、Ｌ３は酸素原子が介在してもよい２価の炭化水素基又は単結合を示す。
【００５２】
１価の炭化水素基としては、例えば、炭素数１〜６のアルキル基又はフェニル基が挙げられる。２価の炭化水素基としては、例えば、炭素数１〜２０のアルキレン基が挙げられる。
【００５３】
本実施形態に係る共重合体において、ケイ素化合物に基づくモノマー単位の共重合割合は、共重合体の全質量に対して、５〜２０質量％であることが好ましく、５〜１０質量％であることがより好ましい。ケイ素化合物の共重合割合がこのような範囲であると、中間膜と被着体との密着性が向上し、強靭性が向上することで、合わせガラスの防割性がより一層向上する。
【００５４】
合わせガラスの防割性及び中間膜の透明性を更に向上する観点から、モノマー混合物は、アルキル（メタ）アクリレート５０〜９０質量部、水酸基を有する（メタ）アクリレート５〜３０質量部及びエチレン性不飽和基を有するケイ素化合物５〜２０質量部を含有してもよく、アルキル（メタ）アクリレート５０〜８５質量部、水酸基を有する（メタ）アクリレート１０〜３０質量部及びエチレン性不飽和基を有するケイ素化合物５〜２０質量部を含有してもよい。
【００５５】
モノマー混合物は、本発明の奏する効果を損なわない範囲であれば、（メタ）アクリロイル基を２以上有する化合物、（メタ）アクリロイル基以外の重合性基を有する化合物を含有してもよい。（メタ）アクリロイル基以外の重合性基を有する化合物としては、例えば、アクリロニトリル、スチレン、酢酸ビニル、エチレン、プロピレン及びジビニルベンゼンが挙げられる。
【００５６】
共重合体の重量平均分子量（Ｍｗ）は、ゲルパーミエーションクロマトグラフィー（ＧＰＣ）法により標準ポリスチレンの検量線を用いて換算した値が、８００００〜１００００００であることが好ましく、１０００００〜９０００００であることがより好ましく、２０００００〜８０００００であることが更に好ましい。共重合体のＭｗが８００００以上であると、被着体に対して密着性を有する中間膜が得易くなり、１００００００以下であると、樹脂組成物の粘度が高くなり過ぎず、中間膜を形成する際の加工性が良好になる。
【００５７】
本実施形態に係る共重合体は、例えば、溶液重合、乳化重合、懸濁重合、塊状重合等の既知の重合方法を用いて合成することができる。
【００５８】
共重合体を合成する際の重合開始剤として、熱によりラジカルを発生する化合物を用いることができる。重合開始剤としては、例えば、過酸化ベンゾイル、ラウロイルパーオキシド等の有機過酸化物；２，２’−アゾビスイソブチロニトリル、２，２’−アゾビス（２−メチルブチロニトリル）等のアゾ系化合物が挙げられる。
【００５９】
（その他の添加剤）
樹脂組成物には必要に応じて、上記共重合体と共に、各種添加剤を含有させてもよい。
【００６０】
添加剤としては、例えば、樹脂組成物の凝集力を高めるために、架橋剤を用いてもよい。架橋剤の具体例としては、光架橋剤及び熱架橋剤が挙げられる。
【００６１】
光架橋剤としては、例えば、炭素数１〜２０のアルキレン基を有するアルキレンジオールジ（メタ）アクリレート；ポリエチレングリコールジ（メタ）アクリレート、ポリプロピレングリコールジ（メタ）アクリレート等のアルキレングリコールジ（メタ）アクリレート；エトキシ化ビスフェノールＡジ（メタ）アクリレート、エトキシ化ビスフェノールＦジ（メタ）アクリレート、ビスフェノールＡ型エポキシ（メタ）アクリレート等のビスフェノール型ジ（メタ）アクリレート；及びウレタン結合を有するウレタンジ（メタ）アクリレートが挙げられる。
【００６２】
ウレタン結合を有するウレタンジ（メタ）アクリレートは、他の成分との相溶性が良好である観点から、ポリアルキレングリコール鎖を有していてもよく、透明性を確保する観点から、脂環式構造を有していてもよい。光架橋剤と、重合体との相溶性が低い場合、樹脂組成物から形成される中間膜が白濁する可能性がある。
【００６３】
高温又は高温高湿下における気泡及び剥がれの発生をより抑制できる観点から、光架橋剤の重量平均分子量は、１０００００以下であることが好ましく、３００〜１０００００であることがより好ましく、５００〜８００００であることが更に好ましい。
【００６４】
光架橋剤を用いる場合の含有割合は、重合体の全質量に対して、１５質量％以下であることが好ましく、１０質量％以下であることがより好ましく、７質量％以下であることが更に好ましい。このような範囲であると、充分な密着性を有する中間膜を得ることができる。光架橋剤の含有割合の下限については特に制限はないが、フィルム形成性を良好にする観点から、０．１質量％以上であることが好ましく、２質量％以上であることがより好ましく、３質量％以上であることが更に好ましい。
【００６５】
熱架橋剤としては、例えば、イソシアネート化合物、メラミン化合物、エポキシ化合物等の熱架橋剤を用いることができる。熱架橋剤としては、中間膜中に緩やかに広がった網目状構造を形成するために、３官能、４官能といった多官能の熱架橋剤がより好ましい。
【００６６】
反応性の観点から、熱架橋剤として、イソシアネート化合物が好ましく、ポリイソシアネート化合物がより好ましい。ポリイソシアネート化合物としては、例えば、ヘキサメチレンジイソシアネートの三量体、トチメチロールプロパン等のトリオール、ジオール又は単官能アルコールと、ヘキサメチレンジイソシアネートとの反応生成物である多官能性ヘキサメチレンジイソシアネート化合物が挙げられる。
【００６７】
熱架橋剤を用いる場合の含有割合は、重合体の全質量に対して、５質量％以下であることが好ましく、２質量％以下であることがより好ましく、１質量％以下であることが更に好ましい。このような範囲であると、充分な密着性を有する中間膜を得ることができる。熱架橋剤の含有割合の下限については特に制限はないが、フィルム形成性を良好にする観点から、０．０１質量％以上であることが好ましい。
【００６８】
共重合体又は架橋剤のいずれかが活性エネルギー線による硬化系である場合、光重合開始剤が必要となる。光重合開始剤は、活性エネルギー線の照射により硬化反応を促進させるものである。活性エネルギー線とは、紫外線、電子線、α線、β線、γ線等をいう。
【００６９】
光重合開始剤としては、特に限定されるものではなく、ベンゾフェノン化合物、アントラキノン化合物、ベンゾイル化合物、スルホニウム塩、ジアゾニウム塩、オニウム塩等の公知の材料を使用することが可能である。
【００７０】
光重合開始剤として、例えば、ベンゾフェノン、Ｎ，Ｎ，Ｎ’，Ｎ’−テトラメチル−４，４’−ジアミノベンゾフェノン（ミヒラーケトン）、Ｎ，Ｎ，Ｎ’，Ｎ’−テトラエチル−４，４’−ジアミノベンゾフェノン、４−メトキシ−４’−ジメチルアミノベンゾフェノン、α−ヒドロキシイソブチルフェノン、２−エチルアントラキノン、ｔ−ブチルアントラキノン、１，４−ジメチルアントラキノン、１−クロロアントラキノン、２，３−ジクロロアントラキノン、３−クロロ−２−メチルアントラキノン、１，２−ベンゾアントラキノン、２−フェニルアントラキノン、１，４−ナフトキノン、９，１０−フェナントラキノン、チオキサントン、２−クロロチオキサントン、１−ヒドロキシシクロヘキシルフェニルケトン、２，２−ジメトキシ−１，２−ジフェニルエタン−１−オン、２−ヒドロキシ−２−メチル−１−フェニルプロパン−１−オン、２，２−ジエトキシアセトフェノン等の芳香族ケトン化合物；ベンゾイン、メチルベンゾイン、エチルベンゾイン等のベンゾイン化合物；ベンゾインメチルエーテル、ベンゾインエチルエーテル、ベンゾインイソブチルエーテル、ベンゾインフェニルエーテル等のベンゾインエーテル化合物；ベンジル、ベンジルジメチルケタール等のベンジル化合物；β−（アクリジン−９−イル）（メタ）アクリル酸等のエステル化合物；９−フェニルアクリジン、９−ピリジルアクリジン、１，７−ジアクリジノヘプタン等のアクリジン化合物；２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）５−フェニルイミダゾール二量体、２−（２，４−ジメトキシフェニル）−４，５−ジフェニルイミダゾール二量体、２−（ｐ−メチルメルカプトフェニル）−４，５−ジフェニルイミダゾール二量体等の２，４，５−トリアリールイミダゾール二量体；２−ベンジル−２−ジメチルアミノ−１−（４−モリホリノフェニル）−１−ブタノン；２−メチル−１−［４−（メチルチオ）フェニル］−２−モルホリノ−１−プロパン；ビス（２，４，６−トリメチルベンゾイル）−フェニルホスフィンオキサイド；オリゴ（２−ヒドロキシ−２−メチル−１−（４−（１−メチルビニル）フェニル）プロパノン）が挙げられる。これらの化合物は複数を組み合わせて使用してもよい。
【００７１】
樹脂組成物を着色させない光重合開始剤としては、例えば、１−ヒドロキシシクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン等のα−ヒドロキシアルキルフェノン化合物；ビス（２，４，６−トリメチルベンゾイル）−フェニルホスフィンオキサイド、ビス（２，６−ジメトキシベンゾイル）−２，４，４−トリメチル−ペンチルホスフィンオキサイド、２，４，６−トリメチルベンゾイル−ジフェニルホスフィンオキサイド等のアシルホスフィンオキサイド化合物；オリゴ（２−ヒドロキシ−２−メチル−１−（４−（１−メチルビニル）フェニル）プロパノン）が挙げられる。
【００７２】
特に厚い中間膜を形成するためには、光重合開始剤は、例えば、ビス（２，４，６−トリメチルベンゾイル）−フェニルホスフィンオキサイド、ビス（２，６−ジメトキシベンゾイル）−２，４，４−トリメチル−ペンチルホスフィンオキサイド、２，４，６−トリメチルベンゾイル−ジフェニルホスフィンオキサイド等のアシルホスフィンオキサイド化合物を含んでもよい。
【００７３】
光重合開始剤の含有割合は、樹脂組成物の全質量に対して、０．０５〜５質量％であることが好ましく、０．１〜３質量％がより好ましく、０．１〜０．５質量％が更に好ましい。光重合開始剤の含有割合を５質量％以下とすることで、透過率が高く、また色相も黄味を帯びることがなく、透明性に優れる中間膜を得ることができる。
【００７４】
樹脂組成物には、必要に応じて、架橋剤とは別の添加剤を含有させてもよい。添加剤としては、例えば、樹脂組成物の保存安定性を高める目的で添加するパラメトキシフェノール等の重合禁止剤、樹脂組成物を光硬化させて得られる中間膜の耐熱性を高める目的で添加するトリフェニルホスファイト等の酸化防止剤、紫外線等の光に対する樹脂組成物の耐性を高める目的で添加するＨＡＬＳ（Ｈｉｎｄｅｒｅｄ  Ａｍｉｎｅ  Ｌｉｇｈｔ  Ｓｔａｂｉｌｉｚｅｒ）等の光安定化剤、被着体に対する樹脂組成物の密着性を高めるために添加するシランカップリング剤が挙げられる。
【００７５】
樹脂組成物には、無機充填剤を含有していてもよく、例えば、破砕シリカ、溶融シリカ、マイカ、粘土鉱物、ガラス短繊維又は微粉末、中空ガラス、炭酸カルシウム、石英粉末、金属水和物等が挙げられる。無機充填剤の含有量は、固形分全量基準で、樹脂組成物１００質量部に対し、０．０１〜１００質量部が好ましく、０．０５〜５０質量部がより好ましく、０．１〜３０質量部が更に好ましい。無機充填剤の含有量が０．０１〜１００質量部であれば、充分な、低収縮性、機械強度の向上、低熱膨張率等が得られる。無機充填剤は、カップリング剤等の市販の表面処理剤による処理、三本ロール、ビーズミル、ナノマイザー等の分散機での処理などを行って、分散性を改善して用いてもよい。
【００７６】
＜合わせガラスの製造方法＞
上述した本実施形態に係る合わせガラスは、例えば、本実施形態に係る合わせガラスの中間膜用フィルム材（以下、単に「中間膜用フィルム材」ということがある）を用いて得ることができる。
【００７７】
本実施形態に係る中間膜用フィルム材は、対向する２枚の被着体と２枚の被着体の間に挟まれた中間膜とを備える合わせガラスの中間膜を形成するために用いられる樹脂層を備える。樹脂層は複数の層からなり、そのうちの少なくとも１層が、（メタ）アクリロイル化合物と、エチレン性不飽和基を有するケイ素化合物と、を含有するモノマー混合物の共重合体を含む樹脂組成物から形成された層である。中間膜用フィルム材は、更に基材を備えていてもよく、その場合、樹脂層は基材上に設けられている。
【００７８】
例えば図２は、本実施形態に係る中間膜用フィルム材の一実施形態を示す模式断面図である。図２に示すように、本実施形態に係る中間膜用フィルム材２は、第１の樹脂層２１、第２の樹脂層２２及び第３の樹脂層２３の３層からなる樹脂層２４と、該樹脂層２４を挟むように積層された一方の基材２０及び他方の基材２５と、を備えていてもよい。
【００７９】
基材２０としては、基材２５よりも軽剥離性の基材を用いることが好ましい。基材２０としては、例えば、ポリエチレンテレフタレート、ポリプロピレン、ポリエチレン等の重合体フィルムが挙げられ、中でも、ポリエチレンテレフタレートフィルム（以下、「ＰＥＴフィルム」という場合もある）が好ましい。基材２０の厚みは、作業性の観点から、２５〜１５０μｍであることが好ましく、３０〜１００μｍであることがより好ましく、４０〜８０μｍであることが更に好ましい。
【００８０】
基材２０の平面形状は、樹脂層２４の平面形状よりも大きく、基材２０の外縁は樹脂層２４の外縁よりも外側に張り出していることが好ましい。基材２０の外縁が樹脂層２４の外縁よりも張り出す幅は、取り扱い易さ、剥がし易さ、埃等の付着をより低減できる観点から、２〜２０ｍｍであることが好ましく、４〜１０ｍｍであることがより好ましい。樹脂層２４及び基材２０の平面形状が略長方形等の略矩形状である場合には、基材２０の外縁が樹脂層２４の外縁よりも張り出す幅は、少なくとも１つの辺において２〜２０ｍｍであることが好ましく、少なくとも１つの辺において４〜１０ｍｍであることがより好ましく、全ての辺において２〜２０ｍｍであることが更に好ましく、全ての辺において４〜１０ｍｍであることが特に好ましい。
【００８１】
基材２５としては、基材２０よりも重剥離性の基材を用いることが好ましい。基材２５としては、例えば、ポリエチレンテレフタレート、ポリプロピレン、ポリエチレン等の重合体フィルムが挙げられ、中でも、ＰＥＴフィルムが好ましい。基材２５の厚みは、作業性の観点から、５０〜２００μｍであることが好ましく、６０〜１５０μｍであることがより好ましく、７０〜１３０μｍであることが更に好ましい。
【００８２】
基材２５の平面形状は、樹脂層２４の平面形状よりも大きく、基材２５の外縁は樹脂層２４の外縁よりも外側に張り出していることが好ましい。基材２５の外縁が樹脂層２４の外縁よりも張り出す幅は、取り扱い易さ、剥がし易さ、埃等の付着をより低減できる観点から、２〜２０ｍｍであることが好ましく、４〜１０ｍｍであることがより好ましい。樹脂層２４及び基材２５の平面形状が略長方形等の略矩形状である場合には、基材２５の外縁が樹脂層２４の外縁よりも張り出す幅は、少なくとも１つの辺において２〜２０ｍｍであることが好ましく、少なくとも１つの辺において４〜１０ｍｍであることがより好ましく、全ての辺において２〜２０ｍｍであることが更に好ましく、全ての辺において４〜１０ｍｍであることが特に好ましい。
【００８３】
基材２０と樹脂層２４との間の剥離強度は、基材２５と樹脂層２４との間の剥離強度よりも低いことが好ましい。これにより、基材２５は基材２０よりも樹脂層２４から剥離し難くなる。剥離強度は、例えば、基材２５及び基材２０の表面処理を施すことによって調整することができる。表面処理方法としては、例えば、シリコーン系化合物又はフッ素系化合物で、基材を離型処理することが挙げられる。
【００８４】
第１の樹脂層２１、第２の樹脂層２２及び第３の樹脂層２３を形成する方法としては、公知の技術を使用することができる。例えば、上記樹脂組成物から得られる樹脂層を形成する場合、まず、該樹脂組成物を２−ブタノン、シクロヘキサノン、メチルエチルケトン、酢酸エチル、トルエン等の揮発性溶剤で希釈して塗液を調製する。次いで、上記塗液を、基材２５上に塗布し、溶剤を乾燥することにより除去して、任意の厚みを有する第３の樹脂層２３を形成することができる。続いて、同様の操作を繰り返して、第２の樹脂層２２及び第１の樹脂層２１を順次形成することで樹脂層２４を形成することができる。上記塗液の調製に際しては、各成分を配合した後に溶剤で希釈してもよく、各成分の配合前に予め溶剤で希釈しておいてもよい。塗布方法としては、例えば、フローコート法、ロールコート法、グラビアコート法、ワイヤーバーコート法、リップダイコート法等の公知の方法を用いることができる。
【００８５】
なお、本実施形態に係る樹脂組成物から得られる樹脂層以外の樹脂層を形成する場合も、使用する樹脂に対して上記と同様の操作を行うことにより塗液を調製し、塗布すればよい。
【００８６】
基材２５上に樹脂層２４を形成した後、樹脂層２４上に基材２０を積層することで、本実施形態に係る中間膜用フィルム材２が作製される。樹脂層２４は基材２０及び基材２５で挟まれる構成となる。樹脂層２４と、基材２０及び基材２５との剥離性を制御するために、樹脂組成物に、ポリジメチルシロキサン系界面活性剤、フッ素系界面活性剤等の界面活性剤を含有させてもよい。
【００８７】
樹脂層２４の厚みは、使用用途及び方法により適宜調整されるため特に限定されないが、１０〜５０００μｍ、２５〜２００μｍ、２５〜１８０μｍ、又は、２５〜１５０μｍであってもよい。この範囲で使用した場合、外部から加えられた衝撃に対して、防割性により一層優れる合わせガラス用中間膜が得られる。
【００８８】
樹脂層２４の可視光領域（波長：３８０ｎｍ〜７８０ｎｍ）の光線に対する光透過率は、８０％以上であることが好ましく、９０％以上であることがより好ましく、９５％以上であることが更に好ましい。
【００８９】
樹脂層２４のヘーズは、１０％以下であることが好ましく、５％以下であることがより好ましく、３％以下であることが更に好ましく、１％以下であることが特に好ましい。樹脂層２４のヘーズが１０％以下であることにより、中間膜用フィルム材２及び合わせガラス１の製造工程で混入した環境異物等の外観欠陥が検出し易くなるとともに、合わせガラスとしての視認性を充分確保することができる。
【００９０】
本実施形態に係る中間膜用フィルム材２によれば、樹脂層２４を傷つけることなく、保管及び運搬を容易にすることができる。
【００９１】
樹脂層２４は、中間膜として、例えば、ガラス同士、ガラスと樹脂製の透明基板（又は透明フィルム）、又は、樹脂製の透明基板（又は透明フィルム）同士を貼り合わせることが可能である。
【００９２】
本実施形態に係る合わせガラスの製造方法は、例えば、上述した合わせガラスの中間膜用フィルム材が備える樹脂層を介して、２枚の被着体を貼り合わせて積層体を得る工程と、積層体における樹脂層を、５０〜１５０℃及び真空条件で処理して中間膜を得る工程と、を含む。
【００９３】
より具体的には、まず、中間膜用フィルム材２における基材２０を第１の樹脂層２１から剥離して第１の樹脂層２１の表面を露出させる。次いで、第１の層１１となる第１の樹脂層２１の表面を第１の被着体であるフロートガラス１０に貼り付け、ローラー等で押し付けた後、基材２５を第３の樹脂層２３から剥離して表面を露出させる。続いて、第３の樹脂層２３の表面を第２の被着体であるフロートガラス１５に貼り付け、加熱及び加圧して、中間膜１４を介してフロートガラス１０及び１５を貼り合わせた合わせガラス１が作製される。
【００９４】
樹脂層２４を用いることにより、シワがなく容易に被着体同士を貼り合せることができる。また、上記ラミネート処理工程を、低温短時間で行うこともできる。樹脂層２４を用いることにより、中間膜１４が白化することなく、合わせガラス１の安定した透明性を維持することができる。
【００９５】
加熱及び加圧の条件は、特に制限はないが、巻き込み気泡をより除去できる観点から、真空条件下、温度が５０〜１５０℃であってもよく、５０〜７０℃であってもよい。また、処理時間は、５〜６０分間が好ましく、１０〜３０分間であることがより好ましい。
【００９６】
本実施形態に係る合わせガラスの製造方法により、外部から加えられた衝撃に対して、防割性に優れる合わせガラスを作製することができる。
【実施例】
【００９７】
以下、実施例により本発明を説明する。ただし、本発明は以下の実施例に限定されるものではない。
【００９８】
製造例で作製する共重合体の重量平均分子量（Ｍｗ）は、ＧＰＣ法に従って標準ポリスチレンによる検量線を使用し、下記のＧＰＣ測定装置及び測定条件を用いて測定した。
ＲＩ検出器：Ｌ−３３５０（株式会社日立製作所、製品名）
溶離液：ＴＨＦ
カラム：Ｇｅｌｐａｃ  ＧＬ−Ｒ４２０＋Ｒ４３０＋Ｒ４４０（日立化成株式会社、製品名）
カラム温度：４０℃
流量：２．０ｍＬ／分
【００９９】
＜共重合体の作製＞
製造例１
冷却管、温度計、攪拌装置、滴下漏斗及び窒素導入管の付いた反応容器に、２−エチルヘキシルアクリレート８５．０ｇ、２−ヒドロキシエチルアクリレート１０．０ｇ、片末端メタクリロイル変性ポリシロキサン化合物（Ｍｗ１２０００）及び酢酸エチル１４５．０ｇを加え、１００ｍＬ／分の風量で窒素置換しながら、１５分間で常温（２５℃）から６５℃まで加熱した。その後、６５℃に保ちながら、酢酸エチル５．０ｇにラウロイルパーオキシド０．１ｇを溶解した溶液を投入し、８時間反応させ、固形分濃度４０％の共重合体Ａ−１（Ｍｗ７０００００）の溶液を得た。
【０１００】
＜合わせガラスの作製＞
実施例１
製造例１で得られた共重合体Ａ−１の溶液と、熱架橋剤としてポリイソシアネート化合物（東ソー株式会社、製品名「コロネートＨＬ」）とを混合して、樹脂組成物の塗液を調製した。ポリイソシアネート化合物の量を、１００質量部の共重合体Ａ−１に対して０．２質量部とした。
【０１０１】
次いで、表面に離型処理した厚み７５μｍのＰＥＴフィルム（重剥離セパレータ）に、上記樹脂組成物の塗液を乾燥後の厚みが１００μｍとなるようにバーコーターを用いて塗布し、１００℃で１０分間加熱乾燥して、樹脂層を形成した。その後、樹脂層上に、離型処理した厚み７５μｍのＰＥＴフィルム（軽剥離セパレータ）を被せ、１．０ｋｇｆのハンドローラーにて貼り付け、フィルム材を作製した。
【０１０２】
得られたフィルム材から軽剥離セパレータを剥離して樹脂層の表面を露出させた後、樹脂層の表面を縦１１０ｍｍ、横１１０ｍｍ、厚み２．７ｍｍのフロートガラスに貼り付け、ローラーで押し付けた。次いで、重剥離セパレータを樹脂層から剥離して樹脂層の表面を露出させ、露出した樹脂層の表面に厚み７６０μｍのポリビニルブチラール樹脂のフィルム（積水化学株式会社製、以下「ＰＶＢフィルム」ということがある）を貼り付け、ローラーで押し付けた。続いて、真空積層機を用いて真空状態でＰＶＢフィルムの表面を縦１１０ｍｍ、横１１０ｍｍ、厚み２．７ｍｍのフロートガラスに貼り付けて積層体を作製した。その後、積層体を、真空ラミネータを用いて温度１２０℃、真空条件で３０分間保持することでラミネート処理を行い、共重合体Ａ−１を含む層及びＰＶＢフィルムからなる中間膜を備える合わせガラスを得た。
【０１０３】
実施例２
実施例１と同様の操作を行い、フィルム材を作製した。その後、得られたフィルム材から軽剥離セパレータを剥離して樹脂層の表面を露出させた後、露出した樹脂層の表面に厚み３８０μｍのＰＶＢフィルム（積水化学株式会社製）を貼り付け、ローラーで押し付けた。次いで、重剥離セパレータを樹脂層から剥離して樹脂層の表面を露出させ、露出した樹脂層の表面に厚み３８０μｍのＰＶＢフィルムを貼り付け、ローラーで押し付けた。続いて、真空積層機を用いて両側のＰＶＢフィルムの表面を縦１１０ｍｍ、横１１０ｍｍ、厚み２．７ｍｍのフロートガラスに貼り付けて積層体を作製した。その後、積層体を、真空ラミネータを用いて温度１２０℃、真空条件で３０分間保持することでラミネート処理を行い、共重合体Ａ−１を含む層及びこれを挟む２枚のＰＶＢフィルムからなる中間膜を備える合わせガラスを得た。
【０１０４】
比較例１
縦１１０ｍｍ、横１１０ｍｍ、厚み２．７ｍｍのフロートガラスを特に処理することなく使用した。
【０１０５】
比較例２
真空積層機を用いて厚み７６０μｍのＰＶＢフィルムの両側に、縦１１０ｍｍ、横１１０ｍｍ、厚み２．７ｍｍのフロートガラスに貼り付けて積層体を作製した。その後、積層体を、真空ラミネータを用いて温度１２０℃、真空条件で３０分間保持することでラミネート処理を行い、単層のＰＶＢフィルムを中間膜として備える合わせガラスを得た。
【０１０６】
実施例１、２及び比較例２で得られた合わせガラス、並びに比較例１で得られたフロートガラスをサンプルとして、以下の方法により評価を行った。結果を表１に示す。
【０１０７】
（耐衝撃試験）
作製した縦１１０ｍｍ、横１１０ｍｍ角のサンプル（周辺支持）の中心点から２５ｍｍ以内の位置に質量約３００ｇ、直径４１．７ｍｍの鋼球を５ｃｍの高さから５ｃｍ刻みで高さを変えて順次落下させ、ガラスが割れたときの高さを記録した。それぞれのサンプルを６枚試験し、その平均高さを算出した。ガラスが割れた高さの値が大きいほど防割性が高い。下記表１には、ＰＶＢ樹脂を含む中間膜を有する比較例２の合わせガラスが割れた高さを基準として、それぞれの実施例及び比較例のサンプルが割れた高さについて、下式（１）にしたがって計算した値を、防割性比として算出した値を記載した。なお、実施例１で得られた合わせガラスについては、樹脂層に接しているフロートガラス側に鋼球を落下させた場合（試験１）と、ＰＶＢフィルムに接しているフロートガラス側に鋼球を落下させた場合（試験２）とでそれぞれ評価を行った。あわせて、ガラスが割れた際に鋼球がガラスを貫通しなかった場合を「Ａ」、鋼球がガラスを貫通した場合を「Ｂ」と判定することで、各サンプルの耐貫通性を評価した。
【０１０８】
【表１】
2019011222.tif 000006
【符号の説明】
【０１０９】
１…合わせガラス、１０，１５…フロートガラス、１４…中間膜、２…中間膜用フィルム材、２０，２５…基材、２４…樹脂層。
【図１】
2019011222.tif 000007
【図２】
2019011222.tif 000008